(57)【要約】【課題】低い表面転位密度を有する大面積の窒化物半導体からなる自立基板を効率良く得る。【解決手段】アモノサーマル法により得られ、窒化物半導体からなる第一の元結晶を準備し、研削加工して第二の元結晶を得る。得られた第二の元結晶を複数接合して第一の下地基板を得る。得られた第一の下地基板上に第一の窒化物半導体層を形成する。形成された第一の窒化物半導体層の外周部を研削、除去し、第一の下地基板から分離して第二の下地基板を得る。複数の第二の下地基板を接合し、第三の下地基板を得、これを研削加工して第四の下地基板を得る。得られた第四の下地基板上に第二の窒化物半導体層を形成する。形成された第二の窒化物半導体層の外周部を研削、除去し、第四の下地基板から分離して最終基板を得、得られた最終基板を自立基板とする。【選択図】図１
2015187043.tif 000002
【特許請求の範囲】
【請求項１】
アモノサーマル法により得られ、窒化物半導体からなる第一の元結晶を準備する元結晶準備工程と、
前記第一の元結晶を矩形状に研削加工し、第二の元結晶を得る第一の研削加工工程と、
複数の前記第二の元結晶を全体として矩形状に接合し、第一の下地基板を得る第一の接合工程と、
前記第一の下地基板上に第一の窒化物半導体層を形成する第一の成長工程と、
前記第一の窒化物半導体層の外周部を研削、除去する第一の除去工程と、
前記外周部を研削、除去された前記第一の窒化物半導体層を前記第一の下地基板から分離し、第二の下地基板を得る第一の分離工程と、
を含む第一の基板製造工程と、
複数の前記第二の下地基板を全体として矩形状に接合し、第三の下地基板を得る第二の接合工程と、
前記第三の下地基板を略円形に研削加工し、第四の下地基板を得る第二の研削加工工程と、
前記第四の下地基板上に第二の窒化物半導体層を形成する第二の成長工程と、
前記第二の窒化物半導体層の外周部を研削、除去する第二の除去工程と、
前記外周部を研削、除去された前記第二の窒化物半導体層を前記第四の下地基板から分離し、最終基板を得る第二の分離工程と、
を含む第二の基板製造工程と、
を含む窒化物半導体基板の製造方法。
【請求項２】
前記第一の分離工程において前記第二の下地基板を除いた残部を研磨加工し、新たな第一の下地基板を得る第一の下地基板再生工程と、
前記新たな第一の下地基板を前記第一の下地基板として用い、前記第一の基板製造工程における前記第一の成長工程、前記第一の除去工程及び前記第一の分離工程を行う、新たな第一の基板製造工程と、
をさらに含む、請求項１に記載の製造方法。
【請求項３】
前記第二の分離工程において前記最終基板を除いた残部を研磨加工し、新たな第四の下地基板を得る第二の下地基板再生工程と、
前記新たな第四の下地基板を前記第四の下地基板として用い、前記第二の基板製造工程における前記第二の成長工程、前記第二の除去工程及び前記第二の分離工程を行う、新たな第二の基板製造工程と、
をさらに含む、請求項１又は２に記載の製造方法。
【請求項４】
前記第一の成長工程が気相成長法によってなされる、請求項１乃至３のいずれか一項に記載の製造方法。
【請求項５】
前記第二の成長工程が気相成長法によってなされる、請求項１乃至４のいずれか一項に記載の製造方法。
【請求項６】
前記気相成長法がハイドライド気相成長法である、請求項４又は５に記載の製造方法。
【請求項７】
前記第一の窒化物半導体層が窒化ガリウムからなる、請求項１乃至６のいずれか一項に記載の製造方法。
【請求項８】
前記第二の窒化物半導体層が窒化ガリウムからなる、請求項１乃至７のいずれか一項に記載の製造方法。
【請求項９】
前記第一の元結晶が窒化ガリウムからなる、請求項１乃至８のいずれか一項に記載の製造方法。
【発明の詳細な説明】
【技術分野】
【０００１】
本発明は、窒化物半導体からなる自立基板の製造方法に関する。
【背景技術】
【０００２】
窒化ガリウム等の窒化物半導体はバンドギャップが大きく、また、組成の調整によってバンドギャップの大きさを調整可能である為、緑色発光素子、青色発光素子、紫外発光素子等様々な発光素子に利用される。
【０００３】
一方、窒化物半導体は融点が高いため、液相成長法によってバルク結晶を得るのは困難である。そのため、ハイドライド気相成長法等の気相成長法を用いて窒化物半導体を得るのが一般的である。
【０００４】
窒化物半導体と同等の格子定数を有する材料は高価であるため、一般的に気相成長法においてはアルミナ（サファイア）等の比較的安価な異種基板を下地基板に用いる。得られる窒化物半導体は、異種基板が存在した状態で新たな基板（所謂テンプレート）として用いられることもあれば、異種基板から分離した状態で新たな基板（所謂自立基板）として用いられることもある。得られる窒化物半導体は格子定数の違いが原因で１０６個／ｃｍ２程度かそれ以上の表面欠陥密度を有する。
【０００５】
気相成長法以外の技術の例としては、特許文献１の技術がある。特許文献１には、超臨界アンモニア含有溶媒からガリウム含有窒化物の単結晶を得る方法（所謂アモノサーマル法）が開示されている。特許文献１によれば表面欠陥密度が１０４／ｃｍ２程度の窒化ガリウム系単結晶が得られるとされている。特許文献１では直径２５ｍｍ程度（約１インチ）までのシードを用いた例が具体的に開示されている。
【０００６】
一方、より大きい基板の上に半導体素子構造を形成すればより効率的に半導体素子を得ることが可能になる。その為、複数枚の下地基板上に窒化物半導体単結晶を成長させ、より大きな窒化物半導体基板を得る技術も存在する。
【０００７】
特許文献２では、特定形状のタイル基板を複数並べ、並べられた複数のタイル基板上にＩＩＩ族窒化物半導体結晶を成長させる技術が提案されている。具体的には窒化ガリウムをタイル基板として用い、それらを複数並べ、並べられたタイル基板上にハイドライド気相成長法によって窒化ガリウム結晶を成長させる例が開示されている。但し、タイル基板がどのように得られたのかについては具体的に開示されていない。
【０００８】
ところで、直径の大きい窒化物半導体の単結晶をワイヤーソー等で切断すると、直径の小さいそれに比べて高い頻度で割れが発生する傾向にある。そのため、特許文献３のような窒化物半導体単結晶の外周面を一定以上研削する技術も提案されている。
【先行技術文献】
【特許文献】
【０００９】
【特許文献１】特表２００６−５０９７０８号公報
【特許文献２】特開２０１２−０３６１０２号公報
【特許文献３】特開２０１３−０６０３４９号公報
【発明の概要】
【発明が解決しようとする課題】
【００１０】
先述のアモノサーマル法によって得られる窒化物半導体は極めて低い表面転位密度を有すが、工程が煩雑であり、大面積の単結晶を得にくい傾向にある。しかし、近年の半導体発光素子に対する特性要求はますます強まり、転位密度の低減もその一つとなっていた。そのため、転位密度、面積及び製造効率の全てを満たすような製造方法が求められていた。
【００１１】
本発明は上述の事情に鑑みてなされたものである。本発明の目的は、低い表面転位密度を有する大面積の窒化物半導体からなる自立基板を効率良く得る製造方法を提供することである。
【課題を解決するための手段】
【００１２】
上記目的を達成するために本発明者は鋭意検討を重ね、本発明を完成するに至った。本発明者は、アモノサーマル法によって得られる複数個の窒化物半導体結晶を接合して下地基板とすることを出発点とし、窒化物半導体層の形成と特定の手法による窒化物半導体層の分離とを繰り返すことで、低転位密度且つ大面積の窒化物半導体からなる自立基板を効率良く得られることを見出した。
【００１３】
本発明の窒化物半導体基板の製造方法は、アモノサーマル法により得られ、窒化物半導体からなる第一の元結晶を準備する元結晶準備工程と、前記第一の元結晶を略長方形の形状に研削加工し、第二の元結晶を得る第一の研削加工工程と、複数の前記第二の元結晶を全体として矩形状に接合し、第一の下地基板を得る第一の接合工程と、前記第一の下地基板上に第一の窒化物半導体層を形成する第一の成長工程と、前記第一の窒化物半導体層の外周部を研削、除去する第一の除去工程と、前記外周部を研削、除去された前記第一の窒化物半導体層を前記第一の下地基板から分離し、第二の下地基板を得る第一の分離工程と、を含む第一の基板製造工程と、複数の前記第二の下地基板を全体として矩形状に接合し、第三の下地基板を得る第二の接合工程と、前記第三の下地基板を略円形に研削加工し、第四の下地基板を得る第二の研削加工工程と、前記第四の下地基板上に第二の窒化物半導体層を形成する第二の成長工程と、前記第二の窒化物半導体層の外周部を研削、除去する第二の除去工程と、前記外周部を研削、除去された前記第二の窒化物半導体層を前記第四の下地基板から分離し、最終基板を得る第二の分離工程と、を含む第二の基板製造工程とを含むことを特徴とする。
【発明の効果】
【００１４】
本発明の窒化物半導体基板の製造方法は上記の特徴を備えているため、低転位密度且つ大面積の窒化物半導体からなる自立基板を効率良く得ることができる。
【図面の簡単な説明】
【００１５】
【図１】図１は本発明の窒化物半導体基板の製造方法における、第一の基板製造工程の一例の概念図である。
【図２】図２は本発明の窒化物半導体基板の製造方法における、第二の基板製造工程の一例の概念図である。
【発明を実施するための形態】
【００１６】
以下、本発明の窒化物半導体基板の製造方法について説明する。但し、本発明は以下の説明によって制限されるものではない。また、図面は説明の為の概念図であり、簡略化、特定部位の強調等が施されている。
【００１７】
本発明の窒化物半導体基板の製造方法は、大きく分けて二つの基板製造工程を含む。各基板製造工程を中心に説明する。
【００１８】
［１．第一の基板製造工程］
第一の基板製造工程は、アモノサーマル法によって得られる元結晶を準備することを出発点とし、一世代目の自立基板を得る工程である。以下、図１を参照しながら説明する。
［１−１．元結晶準備工程］
図１の（ａ）の様に、公知のアモノサーマル法によって得られ、窒化物半導体からなる第一の元結晶１１を準備する。前記第一の元結晶は通常表面欠陥密度が１０４／ｃｍ３程度かそれ以下と低い。一方でその面積は５００ｍｍ２程度と小さい。そのため、第一の元結晶は予め複数用意し、以降の工程で同時に用いる。アモノサーマル法によって得られる窒化物半導体は窒化ガリウム、窒化アルミニウム、窒化インジウムアルミニウムガリウム等があるが、その組成は目的に応じて適宜選択すれば良い。アモノサーマル法の技術は窒化ガリウムについて比較的進んでいるので、第一の元結晶に窒化ガリウムを選択すると本工程を実行し易い。
【００１９】
［１−２．第一の研削加工工程］
図１の（ｂ）の様に、夫々の第一の元結晶１１を矩形状に研削加工し、第二の元結晶１２を得る。第二の元結晶１２の研削加工された面には、次の工程で強固な接合部とすべく、後述の処理を施す。第二の元結晶１２の上面から見た形状は厳密な直線、直角を有する必要はなく、先述の目的に適合する程度に矩形状であれば良い。略正方形の形状であれば次の工程で並べ易いが、夫々の第二の元結晶１２の形状が略合同であれば必ずしも略正方形で無くても良い。
【００２０】
［１−２−ａ．接合面の研磨］
ダイヤモンド砥粒等を用いて第二の元結晶１１の接合面（図１の（ｂ）においてはその法線が紙面に対して水平である為図示されていない）の表面粗さを１ｎｍ以下にする。より具体的な表面粗さは、元結晶の組成、結晶品質等に応じて適宜決定する。
【００２１】
［１−２−ｂ．接合面の修飾］
プラズマ処理等によって接合面を水酸基で修飾する。プラズマ処理を行う場合、例えば酸素１００％、圧力１．０〜３．０Ｐａ程度の雰囲気下で高周波等の電場をかけ、放電させれば良い。
【００２２】
［１−３．第一の接合工程］
図１の（ｃ）の様に、得られた複数の第二の元結晶１２を全体として矩形状に並べ、接合し、第一の下地基板１３を得る。図１の（ｃ）では第一の下地基板１３は４枚の第二の元結晶１２からなるが、枚数、並べ方は必ずしもこの通りである必要はない。複数の第二の元結晶１２の並べ方は、夫々の第二の元結晶のオフ角、結晶面等が全体として統一されるような並べ方とする。接合は、水酸基で予め修飾された接合面を互いに接触させ、熱処理等によって接合面を脱水し、接合面間に共有結合を与えることでなされる。このようにして、並べられた複数の第二の元結晶１２は一体化され、第一の下地基板１３となる。得られた第一の下地基板１３は適当な冶具に適当な方法で固定し、次の工程に移す。
【００２３】
［１−４．第一の成長工程］
図１の（ｄ）の様に、得られた第一の下地基板１３上に公知の手法を用いて第一の窒化物半導体層１４を形成する。公知の手法は気相成長法、液相成長法、固相成長法のいずれでも良いが、気相成長法は結晶の成長方向の制御が行い易いため好ましい。なかでもハイドライド気相成長法（ＨＶＰＥ法）は結晶成長速度（成膜速度）が速いため、特に好ましい。
【００２４】
［１−５．第一の除去工程］
図１の（ｅ）の様に、得られた第一の窒化物半導体層１４の外周部を研削、除去する。窒化物半導体層は外部からの衝撃によってクラックが入りやすいので、この工程で結晶表面を荒らし、次の工程におけるクラック発生を防止する。第一の窒化物半導体層１４はその面積が小さいので、ハンドグラインダ、ディスクグラインダ等、小型で研削自由度の高い携帯用グラインダを用いて研削、除去すると、外形を維持した状態で以降の工程に移ることができ、好ましい。誤って第一の下地基板１３を研削、除去してしまわない様、研削、除去する外周部は、第一の下地基板１３の上面から離間した領域であることが好ましい。研削、除去に用いる砥石は、窒化物半導体層がある程度の速さで研削、除去できる程度に粗いものを用いる。砥石、結着剤の種類等にもよるが、番手が１８０から３００ぐらいのものであれば特に問題ない。
【００２５】
［１−６．第一の分離工程］
外周部を研削された第一の窒化物半導体層１４を、ワイヤーソー等を用いて第一の下地基板から分離する。やはり誤って第一の下地基板を研削、除去してしまわない様、ワイヤーソーは第一の下地基板の上面からある程度離間した高さを通過させることが好ましい。分離された第一の窒化物半導体層は、第二の下地基板１５として以降の工程で用いる。より大きな自立基板を得るため、予め第二の下地基板１５を複数用意し、以降の工程で同時に用いる。
【００２６】
［１−７．下地基板の再利用］
第一の分離工程で第二の下地基板（第一の窒化物半導体層）を除いた残部１６は、第一の下地基板１３の上面の高さ辺りまで研磨して平坦化し、新たな第一の下地基板として用いても良い。このように再利用される下地基板を用いた新たな第一の基板製造工程を経ても、同等の品質を有する大面積の窒化物半導体基板を得ることができる。また、下地基板の再利用は当該下地基板を得るまでの工程を省略することにつながるので、製造効率がより高まることになる。なお、第一の成長工程における熱履歴が元結晶の熱履歴と著しく異なる場合、第一の下地基板の結晶性が悪化することがある。そのため、本工程における研磨は、新たな第一の下地基板に第一の窒化物半導体層がわずかに残る程度に留めることが好ましい。
【００２７】
［２．第二の基板製造工程］
第二の製造工程は、第二の下地基板を用い、更に大きな二世代目の自立基板を得る工程である。以下、図２を参照しながら説明する。
【００２８】
［２−１．第二の接合工程］
図２の（ａ）及び（ｂ）の様に、得られた複数の第二の下地基板２１を全体として矩形状に並べ、接合し、第三の下地基板２２を得る。詳細は第一の接合工程に準ずる。
【００２９】
［２−２．第二の研削加工工程］
図２の（ｃ）の様に、得られた第三の下地基板２２を略円形に研削加工し、第四の下地基板２３を得る。第三の下地基板２２は十分な大きさ（３０００ｍｍ２程度以上）なので、さらなる接合工程を意識する必要が無く、むしろ後述の円筒研削盤の様な大型の装置による除去工程が可能な形状にする。
【００３０】
［２−３．第二の成長工程］
図２の（ｄ）の様に、得られた第四の下地基板２３上に公知の手法を用いて第二の窒化物半導体層２４を形成する。詳細は第一の成長工程に準ずる。
【００３１】
［２−４．第二の除去工程］
図２の（ｅ）の様に、得られた第二の窒化物半導体層２４の外周部を研削、除去する。第四の下地基板は十分大面積なので、砥石の動きをより精密に制御可能な円筒研削盤を用いると、第二の窒化物半導体層２４に加わる外力のムラが減る。その結果、窒化物半導体層２４にクラックが発生しにくくなり好ましい。誤って第四の下地基板２３を研削、除去してしまわない様、研削、除去する外周部は、第四の下地基板２３の上面から離間した領域であることが好ましい。研削、削除に用いる砥石については、第一の除去工程に準ずる。
【００３２】
［２−５．第二の分離工程］
図２の（ｆ）のように、外周部を研削された第二の窒化物半導体層２４を、ワイヤーソー等を用いて第四の下地基板２３から分離する。詳細は第一の分離工程に準ずる。分離された第二の窒化物半導体層は、最終基板２５として半導体素子構造を形成するために用いる。
【００３３】
［２−６．下地基板の再利用］
第二の分離工程で最終基板（第二の窒化物半導体層）を除いた残部２６は、第四の下地基板２３の上面辺りの高さまで研磨して平坦化し、新たな第四の下地基板として用いても良い。このように再利用される下地基板を用いた新たな第二の基板製造工程を経ても、同等の品質を有する大面積の窒化物半導体基板を得ることができる。研磨については新たな第一の下地基板を得る場合に準ずる。
【００３４】
［追加の工程］
最終基板２５を新たに下地基板として用い、より新しい世代の自立基板を製造しても良い。
【００３５】
［最終基板の選択］
最終基板２５の特性は、その上に形成する半導体素子構造等に応じて適宜制御しても良い。例えば特定元素をドープして導電性を付与しても良い。あるいは特定の大きさの空隙（ボイド）が存在する領域を設けても良い。
【００３６】
以下、実施例を用いてより具体的に説明する。なお、実施例等における転位密度はカソードルミネッセンス法（ＣＬ法）によって求めた。
【実施例１】
【００３７】
アモノサーマル法により得られ、直径２５ｍｍ、厚さ５００〜８００μｍでＣ面を主面とする窒化ガリウムからなる第一の元結晶を準備した。
【００３８】
第一の元結晶を研削加工し、一辺が１７．５ｍｍの正方形である第二の元結晶を得た。それぞれの元結晶の接合面として用いる面は、酸素雰囲気下でプラズマ処理し、水酸基修飾を施した。
【００３９】
水酸基修飾が施された第二の元結晶を４枚を並べ、水素結合によって仮接合した。その後加熱して接合面を脱水、接合し、一辺が３５ｍｍの正方形である第一の下地基板を得た。
【００４０】
得られた第一の下地基板上に、ハイドライド気相成長法（ＨＰＶＥ法）で膜厚１．０〜１．５ｍｍの第一の窒化ガリウム層を成長させた。
【００４１】
得られた第一の窒化ガリウム層の外周部をハンドグラインダを用いて研削、除去した。ハンドグラインダは第一の下地基板の上面から０．２ｍｍ以上の領域にのみ当て、外周部の鏡面が失われるまで外周部を研削、除去した。砥石は番手が１８０でメタルボンドのものを用いた。
【００４２】
研削、除去後、ワイヤーソーを用いて第一の窒化ガリウム層を第一の下地基板から分離し、一辺が３０ｍｍの正方形である第二の下地基板を得た。ワイヤーソーは第一の下地基板の上面から０．５ｍｍ近辺の高さを通過させた。
【００４３】
得られた第二の下地基板の接合面として用いる面に、第二の元結晶同様にプラズマ処理し、水酸基修飾を施した。
【００４４】
水酸基修飾が施された第二の下地基板を４枚並べ、第二の元結晶同様に接合し、一辺が６０ｍｍの正方形である第三の下地基板を得た。
【００４５】
得られた第三の下地基板を研削加工し、直径５８ｍｍの円である第四の下地基板を得た。
【００４６】
得られた第四の下地基板上に、ＨＶＰＥ法で膜厚１．５〜２．０ｍｍの第二の窒化ガリウム層を成長させた。
【００４７】
得られた第二の窒化ガリウム層の外周部を円筒研削盤を用いて研削、除去した。円筒研削盤は第四の下地基板の上面から０．１ｍｍ以上の領域にのみ当て、その外周部は中心方向に１ｍｍだけ研削、除去した。砥石は番手が４００〜５００でメタルボンドのものを用いた。
【００４８】
研削、除去後、ワイヤーソーを用いて第二の窒化ガリウム層を第四の下地基板から分離し、直径５６ｍｍの円である最終基板を得た。ワイヤーソーは第四の下地基板の上面から０．２〜０．３ｍｍ近辺の高さを通過させた。
【００４９】
得られた最終基板上に、ＨＶＰＥ法で膜厚１．０〜１．５ｍｍのシリコンドープされた窒化ガリウムからなる、第三の窒化ガリウム層を成長させた。得られた第三の窒化ガリウム層の外周２．５ｍｍを円筒研削盤を用いて研削、除去した後、ワイヤーソーを用いて第三の窒化ガリウム層を最終基板から分離し、直径５１ｍｍの円である最終基板ＩＩを得た。ワイヤーソーは最終基板の上面から０．２〜０．３ｍｍ近辺の高さを通過させた。
【００５０】
実施例１を複数回繰り返したところ、最終基板ＩＩのクラック発生率は約１０％、転位密度は１．０×１０４個／ｃｍ２〜１．０×１０５個／ｃｍ２であった。
【実施例２】
【００５１】
実施例１において第二の下地基板（第一の窒化ガリウム層）を分離した残部（第一の下地基板を含む部分）の上面を研磨し、一辺が３５ｍｍの正方形である第一の下地基板（新たな第一の下地基板）とした。研磨は、第一の窒化ガリウム層が厚み方向に０．１〜０．２ｍｍ程残る程度に行った。
【００５２】
以降、実施例１と同様にして直径５１ｍｍの円である最終基板ＩＩを得た。
【００５３】
最終基板ＩＩのクラック発生率及び転位密度は実施例１と同様であった。
【実施例３】
【００５４】
実施例１において最終基板（第二の窒化ガリウム層）を分離した残部（第四の下地基板を含む部分）を研磨し、直径が５８ｍｍの円である第四の下地基板（新たな第四の下地基板）とした。以降実施例１と同様にして直径５１ｍｍの円である最終基板ＩＩを得た。研磨は、第二の窒化ガリウム層が厚み方向に０．０５〜０．１ｍｍ程残る程度に行った。
【００５５】
最終基板ＩＩのクラック発生率及び転位密度は実施例１と同様であった。
【実施例４】
【００５６】
実施例１において最終基板ＩＩ（第三の窒化ガリウム層）を分離した残部（最終基板を含む部分）の上面を研磨し、直径が５６ｍｍの円である第五の下地基板（新たな最終基板）とした。以降実施例１と同様にして直径５１ｍｍの円である最終基板ＩＩを得た。研磨は、第三の窒化ガリウム層が厚み方向に０．０５〜０．１ｍｍ程残る程度に行った。
【００５７】
最終基板ＩＩのクラック発生率及び転位密度は実施例１と同様であった。
【実施例５】
【００５８】
実施例１において、得られた第二の窒化ガリウム層の外周１ｍｍをハンドグラインダを用いて研削、除去した以外実施例１と同様に行い、直径５１ｍｍの円である最終基板ＩＩを得た。
【００５９】
最終基板ＩＩの転位密度は実施例１と同様であった。
【実施例６】
【００６０】
実施例１において、得られた第三の窒化ガリウム層の外周２．５ｍｍをハンドグラインダを用いて研削、除去した以外実施例１と同様に行い、直径５１ｍｍの円である最終基板ＩＩを得た。
【００６１】
最終基板ＩＩの転位密度は実施例１と同様であった。
【００６２】
［比較例］
直径が７６ｍｍの円であり、その上面がＣ面であるサファイア基板を第一の下地基板として用意した。第一の下地基板上に、ＭＯＣＶＤ法で膜厚０．０５５〜０．１ｍｍの第一の窒化ガリウム層を成長させた。
【００６３】
得られた第一の窒化ガリウム層をレーザーリフトオフによって下地基板から剥離し、第二の下地基板を得た。
【００６４】
得られた第二の下地基板上に、ＨＶＰＥ法で膜厚１ｍｍの第二の窒化ガリウム層を成長させた。
【００６５】
得られた第二の窒化ガリウム層の外周約２０ｍｍを円筒研削盤を用いて研削、除去した後、ワイヤーソーを用いて第二の窒化ガリウム層を第二の下地基板から分離し、直径５６ｍｍの円である最終基板を得た。ワイヤーソーは第二の下地基板の上面から０．１〜０．２ｍｍ近辺の高さを通過させた。
【００６６】
得られた最終基板上に、ＨＶＰＥ法で膜厚１．０〜１．５ｍｍのシリコンドープされた窒化ガリウムからなる、第三の窒化ガリウム層を成長させた。得られた第三の窒化ガリウム層の外周２．５ｍｍを円筒研削盤を用いて研削、除去した後、ワイヤーソーを用いて第三の窒化ガリウム層を最終基板から分離し、直径５１ｍｍの円である最終基板ＩＩを得た。ワイヤーソーは最終基板の上面から０．２〜０．３ｍｍ近辺の高さを通過させた。
【００６７】
最終基板ＩＩの転位密度は６．０×１０６個／ｃｍ２〜８．０×１０６個／ｃｍ２であった。
【００６８】
本発明の製造方法を用いて得られる自立基板は低転位密度と大面積を両立出来ていることが分かる。また、分離された下地基板は新たな下地基板として再利用しても同等な品質の自立基板が得られることが分かる。
【産業上の利用可能性】
【００６９】
本願発明の製造方法を用いると、低転位密度且つ大面積の自立基板を歩留まり良く製造することができる。そのため、低転位密度の窒化物半導体発光素子を安価に且つ効率良く製造することが可能になる。このようにして得られる窒化物半導体発光素子は、例えば固体レーザーに好適に利用できる。
【符号の説明】
【００７０】
１１      第一の元結晶
１２      第二の元結晶
１３      第一の下地基板
１４      第一の窒化物半導体層
１５      第二の下地基板
１６      残部（新たな第一の下地基板）
２１      第二の下地基板
２２      第三の下地基板
２３      第四の下地基板
２４      第二の窒化物半導体層
２５      最終基板
２６      残部（新たな第四の下地基板）
【図１】
2015187043.tif 000003
【図２】
2015187043.tif 000004